(57)【要約】【課題】熱転写記録媒体の熱転写層に含有する染料や添加剤等が背面に移行せず、熱転写記録媒体のブロッキングを防止し、印画時に熱転写層表面が被熱転写体表面と対面する際の熱による被熱転写体表面への融着を防止しつつ、高感度でムラのない転写を行うことを課題とする。【解決手段】支持体上に少なくとも色材層を設けた熱転写記録媒体において、該色材層は少なくともバインダー、及び粒子を含有し、該粒子の表面全体がバインダーによって被覆され、かつ、該色材層表面の一部ないし全部が凹凸形状を有することを特徴とする熱転写記録媒体。【選択図】図１
2009202393.tif 000002
【特許請求の範囲】
【請求項１】
支持体上に少なくとも色材層を設けた熱転写記録媒体において、該色材層は少なくともバインダー、及び粒子を含有し、該粒子の表面全体がバインダーによって被覆され、かつ、該色材層表面の一部ないし全部が凹凸形状を有することを特徴とする熱転写記録媒体。
【請求項２】
粒子の平均粒子径をｒ、該色材層の膜厚をｈとすると、ｒ／ｈの値が、下式を満たすことを特徴とする、請求項１に記載の熱転写記録媒体。
０．５≦ｒ／ｈ≦１．０
【請求項３】
色材層が離型剤を含有することを特徴とする、請求項１または２に記載の熱転写記録媒体。
【請求項４】
支持体と色材層との間に易接着層を設けたことを特徴とする、請求項１から３のいずれか１項に記載の熱転写記録媒体。
【請求項５】
熱転写層が染料を含む層であることを特徴とする、請求項１から４のいずれか１項に記載の熱転写記録媒体。
【発明の詳細な説明】
【技術分野】
【０００１】
本発明は、被熱転写体上に文字または画像を形成するための熱転写層を有する熱転写記録媒体に関する。
【背景技術】
【０００２】
従来から、文字または画像等を被転写体に形成する方式として、昇華型熱転写方式または溶融型熱転写方式等が採用されている。例えば、昇華型熱転写方式の場合、支持体上に染料やバインダー等を含む熱転写層等を設けた熱転写記録媒体の熱転写層表面と、他の支持体上に染料を受容する受容層を設けた被熱転写体の受容層表面とを互いに重ね合わせ、熱転写記録媒体の熱転写層を設けていない面から文字または画像情報により温度制御されたサーマルヘッド等により加熱することで、熱転写層中の染料を昇華させ、受容層へ移行させることで、所望の文字または画像を形成する。
【０００３】
一方、溶融型熱転写方式の場合、支持体上に顔料やワックス等を含む熱溶融性の熱転写層を設けた熱転写記録媒体の熱転写層表面と、他の支持体上に受容層を設けた被熱転写体の受容層表面とを互いに重ね合わせ、サーマルヘッド等により加熱することで、熱転写層を融着させ、受容層へ移行させることで、所望の文字または画像を形成する。上記の方式のうち、昇華型熱転写方式は、文字や図表などのモノクロプリントや、デジタルカメラ画像またはコンピューターグラフィックス画像などのカラープリントに広く採用されている。
【０００４】
ところで、昇華型熱転写方式の場合、印画時に熱転写層表面が被熱転写体表面と対面する際に、熱による被熱転写体表面への融着による離型性の不足や、それに伴う画像の乱れ等が問題となることが多い。また、熱転写記録媒体は巻き軸に巻かれたロール状でプリンター内に設置され、熱転写層表面と熱転写記録媒体の熱転写層を設けていない面とが接触した状態で保持されるが、保持された時間が長時間に及んだり、巻き圧が大きかったりする場合、熱転写記録媒体の熱転写層に含まれる染料や添加剤等が熱転写記録媒体の熱転写層を設けていない面に移行（裏移り）し、その移行した染料や添加剤が熱転写時にサーマルヘッドを汚す問題が生じる。さらに、印画時に熱転写記録媒体が巻き出されたときに熱転写層表面と熱転写記録媒体の熱転写層を設けていない面とがブロッキングしてしまい、熱転写記録媒体のプリンター内での走行に不具合が生じる場合がある。
【０００５】
上記のような問題を解決するために、多くの方法が提案されている。例えば、特許文献１では、色材層が昇華性染料と結着剤の他に１次粒子の平均径が０．１μｍ以下の超微粒子と平均径が０．５μｍ以上の粒子とを含んで構成されることで、エネルギー印加部分の記録のぬけとエネルギーを印加しない部分の染料の昇華または飛散による中間調領域でのみだれを発生させないことを提案している。特許文献２では、熱転写層中に固体滑材を添加することで熱転写シートの熱転写層と被熱転写シートの受容層との間の摩擦を小さくし、摩擦熱による熱転写層の受容層への融着を防止する方法を提案している。
また、特許文献３によれば、染料層に平均粒径が３０μｍ未満であり融点が１２５℃より高い１種以上の粒状ポリプロピレンワックスを含有することで、プリント上の欠陥を除去、軽減し、かつ十分な光沢を生み出すことができる方法を提案している。また、特許文献４では、染料層がマイクロパウダータイプポリエチレンワックスを含有することで、染料の移行が粒子によって阻害されることなく、受像シートに対して良好な滑り性、剥離性及び熱転写シートの保存性が得られることを提案している。また、特許文献５では、基材フイルム上に染料とバインダーとからなる染料層を設けてなる熱転写シートにおいて、上記染料層が粒径１．０μｍ以下の微粒子と粒径５μｍ以上で熱溶融性の微粒子とを含有させることで、背面層と染料層がブロッキングや、塗工液の塗工適性の低下、あるいは画像形成時に形成される画像の荒れを防止することを提案している。
【特許文献１】特開昭６１−１７５０９０号公報
【特許文献２】特開昭６３−２７２９１号公報
【特許文献３】特開平２−１６０５８８号公報
【特許文献４】特開平６−４０１７１号公報
【特許文献５】特開平７−４７７７４号公報
【発明の開示】
【発明が解決しようとする課題】
【０００６】
しかしながら、特許文献１に提案されている方法では、超微粒子により熱伝導の均一化は図れるものの、粒径の異なる２種の粒子を入れることで染料層中の粒子の分散が不十分になりやすく熱転写時の受容層への染料移行の際に局所的なムラが生じ、また、転写画像が粗くなり色再現性や解像度が低下するという問題が生じる。また、特許文献２に提案されている方法では、粒子の硬度や融点によっては、転写画像が粗くなり、色再現性や解像度が低下する場合があり、実施例で使用している０．５μｍ程度の粒子では、熱転写シートの熱転写層表面と熱転写シートの熱転写層を設けていない面とのブロッキングの問題は解消されない。また、特許文献３に提案されている方法では、融点が高いため、転写時の離型性が問題になる。また、特許文献４に提案されている方法では、受像シートに対する滑り性、剥離性及び熱転写シートの保存性は向上するが、転写時の染料移行性がポリエチレンワックスにより阻害され、十分な感度が得られない。また、特許文献５に提案されている方法では、粒径の異なる２種の粒子を入れることで染料層中の粒子の分散が不十分になりやすく、熱転写時の受容層への染料移行の際に局所的なムラが生じ、形成される画像に影響を与える場合がある。
【０００７】
上記の問題点に鑑み、熱転写記録媒体が巻き軸に巻かれたロール状で長時間保持されても熱転写記録媒体の熱転写層に含有する染料や添加剤等が熱転写記録媒体の熱転写層を設けていない面に移行せず、かつ、熱転写層表面と熱転写記録媒体の熱転写層を設けていない面とのブロッキングを防止し、さらに、印画時に熱転写層表面が被熱転写体表面と対面する際の熱による被熱転写体表面への融着を防止しつつ、高感度でムラのない転写を行うことが出来る熱転写記録媒体を提供することが課題である。
【課題を解決するための手段】
【０００８】
本発明者らは、熱転写層に含まれる粒子が熱転写層表面の一部を押し上げることにより、熱転写層表面の一部ないし全部を凹凸形状にすることで、上記課題を達成することが出来ることを見出し、本発明を完成するに至った。
【０００９】
すなわち、請求項１記載の発明は、支持体上に少なくとも色材層を設けた熱転写記録媒体において、該色材層は少なくともバインダー、及び粒子を含有し、該粒子の表面全体がバインダーによって被覆され、かつ、該色材層表面の一部ないし全部が凹凸形状を有することを特徴とする熱転写記録媒体である。
【００１０】
請求項２記載の発明は、粒子の平均粒子径をｒ、該色材層の膜厚をｈとすると、ｒ／ｈの値が、下式を満たすことを特徴とする、請求項１に記載の熱転写記録媒体である。
【００１１】
０．５≦ｒ／ｈ≦１．０
請求項３記載の発明は、色材層が離型剤を含有することを特徴とする、請求項１または２に記載の熱転写記録媒体である。
【００１２】
請求項４記載の発明は、支持体と色材層との間に易接着層を設けたことを特徴とする、
請求項１から３のいずれか１項に記載の熱転写記録媒体である。
【００１３】
請求項５記載の発明は、熱転写層が染料を含む層であることを特徴とする、請求項１から４のいずれか１項に記載の熱転写記録媒体である。
【発明の効果】
【００１４】
本発明の方法を用いることにより、熱転写記録媒体が巻き軸に巻かれたロール状で長時間保持されても熱転写記録媒体の熱転写層に含有する染料や添加剤等が熱転写記録媒体の熱転写層を設けていない面に移行せず、かつ、熱転写層表面と熱転写記録媒体の熱転写層を設けていない面とのブロッキングを防止し、さらに、印画時に熱転写層表面が被熱転写体表面と対面する際の熱による被熱転写体表面への不要な融着を防止しつつ、高感度でムラのない転写を行うという効果を発現する。
【発明を実施するための最良の形態】
【００１５】
以下、本発明についてさらに詳細に説明する。図１は熱転写記録媒体１の断面図である。熱転写記録媒体１は、支持体２と熱転写層３からなる。支持体２は、従来から熱転写記録媒体の基材として使用されているものと同等なものを使用することができ、機械的強度、柔軟性、耐熱性などを有することが好ましい。具体的には、ポリエチレンテレフタレート、ポリエチレンナフタレート、ポリプロピレン、セロファン、ポリカーボネート、ポリ塩化ビニル、ポリスチレン、ポリイミド、ナイロン、ポリ塩化ビニリデン等のプラスチックフィルム、コンデンサーペーパー、パラフィン紙等の紙類を挙げることができるが、特に好ましいのはポリエチレンテレフタレートである。支持体２の厚みは２〜２５μｍ、より好ましくは２〜１２μｍである。
【００１６】
また、サーマルヘッドの熱による支持体２の熱収縮や、サーマルヘッドとの摩擦による支持体２の破断を防止するために、支持体２の熱転写層３の反対側の面に耐熱滑性層を設けてもよい。耐熱滑性層に用いられる材料としては、セルロース系樹脂、ポリエステル系樹脂、アクリル系樹脂、ビニル樹脂、ポリウレタン系樹脂が挙げられる。耐熱性を向上させる目的で、架橋剤を併用してもよい。また、滑性を向上させる目的でシリコーンオイル等の滑剤等を併用してもよく、上記樹脂をシリコーン変性等したものを使用してもよい。
【００１７】
また、支持体２と耐熱滑性層との間の密着性を向上させるために、支持体２の上に易接着層を設け、その上に耐熱滑性層を設けてもよい。逆に、耐熱滑性層を設けない場合は、支持体２のサーマルヘッドと接する面の表面粗さを種々の方法で調整することで耐熱性や滑性を向上させてもよい。
【００１８】
熱転写層３は、被熱転写体上に熱転写層３に含まれる成分、あるいは熱転写層３そのものが熱転写記録媒体１の熱転写層３の反対側の面からサーマルヘッドによる加熱により被熱転写体上に転写され、文字や画像を形成するための色材を含む層である。例えば、熱転写層３が昇華性染料を含む場合、サーマルヘッドによる加熱により、染料が昇華し被熱転写体上に転写される。また、熱転写層３が熱溶融性を有する溶融転写層の場合、熱転写層３そのものが被熱転写体上に転写され、被熱転写体上に文字や画像を形成する。
【００１９】
熱転写層３は、色材、バインダーを含有する。例えば、色材としては、従来公知の昇華性染料を用いることができる。具体的には、イエローとしては、カヤセットイエローＡＧ、カヤセットイエローＴＤＮ、ＰＹＴ５２、プラストイエロー８０４０、ホロンブリリアントイエローＳ６ＧＬＰＩ等が挙げられる。マゼンタとしては、カヤセットレッドＢ、カヤセットレッド１３０、セレスレッド７Ｂ、マクロレックスレッドバイオレットＲ等を挙げられる。シアンとしては、カヤセットブルー７１４、セレスブルーＧＮ、ＭＳブルー５０等が挙げられる。
【００２０】
昇華性染料との組み合わせで熱転写層３に用いるバインダーとしては、従来公知のものが使用でき、ポリビニルアセタール樹脂、ポリビニルブチラール樹脂、ポリエステル樹脂、フェノキシ樹脂、スチレン−アクリルニトリル共重合樹脂、エチルセルロース、ヒドロキシエチルセルロース、ポリカーボネート等の耐熱性、染料移行性等に優れた樹脂が使用できる。
【００２１】
昇華性染料との組み合わせで熱転写層３に用いるバインダー樹脂のガラス転移温度としては、５０℃以上が望ましく、ガラス転移温度が５０℃以下であると、熱転写時に熱転写層３が被熱転写体に融着しやすくなったり、熱転写記録媒体の保存性に問題が生じたりするため好ましくない。さらに、熱転写層３中の昇華性染料とバインダーの比率は、１００：５０〜１００：３００が好ましい。
【００２２】
熱溶融転写型の熱転写層３は、色材、バインダー、ワックスを含有する。該色材は、公知の顔料を用いることができる。例えば、ブラック単色印字用としてはカーボンブラックが好ましく、多色印字用としては、イエロー、マゼンタ、シアンを形成する顔料及びこの３色の顔料にブラックを加えた４色の顔料を使用する。これら顔料は、１種類もしくは２種類以上組み合わせて使用することも可能である。
【００２３】
熱溶融転写型の熱転写層３に使用する有機顔料の例としては、フタルイミド系イエロー、べンズイミダゾロンオレンジ、スルホアミドイエロー、べンズイミダゾロンイエロー等のアゾ顔料、フタロシアニン顔料、ジケトピロロピロール、キノフタロン、イソインドリノン、ジアミノジアントラキノン等が挙げられる。
【００２４】
熱溶融転写型の熱転写層３に使用するバインダーとしては、エチレン−酢酸ビニル共重合体、ポリアミド樹脂、ロジン系誘導体、アクリル樹脂、エポキシ樹脂等が挙げられる。また、ワックスとしては、パラフィンワックス、マイクロクリスタリンワックス、カルナバワックス、モンタンワックス、ポリエチレンワックス、エステルワックス、酸化ワックス等が用いられる。
【００２５】
保護層として用いる熱転写層３のバインダーは、たとえば、ポリエステル樹脂、ビニル樹脂、アクリル樹脂、エポキシ樹脂や塩化ビニル・酢酸ビニル共重合体等が挙げられる。これらの樹脂は単体で用いてもよく、また２種以上を混合して用いてもよい。この場合、熱転写時に支持体２と保護層との間の離型性を向上させるために、離型層を設けてもよく、そのバインダーとしてはニトロセルロースが特に好ましい。また、転写後の受容層と保護層との密着性を向上させるため、保護層表面に接着層を設けてもよい。接着層の組成としては、例えば、アクリル樹脂、セルロース誘導体、スチレン樹脂、ビニル系樹脂、ポリエステル樹脂、ポリアミド樹脂、ポリウレタン樹脂などが挙げられ、１種又は２種以上を混合して用いてもよい。
【００２６】
本発明では、特に熱転写層３が染料層の場合に、染料の裏移りやブロッキングを防止し、受容層との離型性を向上させることができる。
本発明の熱転写層３は、少なくとも粒子４を含有する。粒子を含有した熱転写層３の断面図を図２に示す。本発明の特徴として、該粒子により熱転写層表面の一部が押し上げられることによって、該粒子が露出することなく凹凸形状を有することが好ましい。つまり、熱転写層３内に粒子が存在することにより、熱転写層３表面が隆起する形状を有することが好ましい。逆に、図３のように熱転写層表面から粒子自身が露出する形状は、熱転写時に局所的なムラが生じるため、好ましくない。
図２及び３に示した粒子は球状をなしているが、これは一例であり、球状、非球状は問わない。粒子により熱転写層表面の一部が押し上げられることによって、該粒子が露出する
ことなく凹凸形状を有していればよい。
また、平均粒子径は、図３のように熱転写層表面から粒子自身が露出しない大きさであればよいが、熱転写層を形成する熱転写層用インキ中に含まれる粒子の含有量やその塗布量によって露出の有無が異なる。従って、該粒子の平均粒子径をｒ、熱転写層の膜厚をｈとすると、ｒ／ｈの値が、０．５≦ｒ／ｈ≦１．０を満たすことが好ましい。ｒ／ｈの値が０．５より小さい場合、熱転写層表面の隆起が小さくなり、被熱転写体表面に対する離型性の低下やブロッキングが生じる。なお、ｒ／ｈの最大値は１．０であり、図３に示したｈ‘は熱転写層における粒子が存在しない部分の膜厚である。
【００２７】
熱転写層の膜厚は０．２〜５．０μｍであるが、好ましくは０．４〜３．０μｍ程度のものである。０．２μｍを下回ると十分な発色感度が得られず、また、５．０μｍを越えると発色感度が悪くなるという欠点が生じる。
【００２８】
該粒子は有機系粒子又は無機系粒子どちらでもよく、粒子により熱転写層表面の一部が押し上げられることによって、該粒子が露出することなく凹凸形状を有していればよい。また、該粒子は１種類でも、２種以上を混ぜ合わせて使用してもよい。
【００２９】
熱転写層に離型剤を含有してもよい。離型剤を含有させると、熱転写層表面の形状による離型効果がさらに向上する。例えば、シリコーン系、フッ素系、リン酸エステル系、といった各種オイルや、界面活性剤や、金属酸化物、シリカ、等の各種フィラー等が使用できる。中でも、シリコーンオイルを使用することが好ましい。
【００３０】
支持体２と熱転写層３との密着性を向上させるために、中間層として易接着層を設けてもよい。その他、熱転写層３には、必要に応じて、界面活性剤、ブロッキング防止剤、酸化防止剤、紫外線吸収剤、帯電防止剤等を添加してもよく、これらの機能を有した層を積層してもよい。
【００３１】
熱転写層３は、熱転写層を形成する塗液をバーコート、ブレードコート、エアナイフコート、グラビアコート、ロールコート等のウェットコーティング法によって支持体２上に塗布し、乾燥して形成する。
【００３２】
被熱転写体は、支持体及び受容層とからなる。この支持体は、熱転写記録媒体の基材として使用されているものと同様なものを使用することができ、機械的強度、柔軟性、耐熱性などを有することが好ましい。具体的には、ポリエチレンテフタレート、ポリエチレンナフタレートなどのポリエステルや、ポリエチレン、ポリ塩化ビニル、ポリカーボネート、ポリエステル、ポリサルファン、ポリイミド、ポリビニルアルコール、芳香族ポリアミド、アラミドフィルムなどのプラスチックフィルム、上質紙、コート紙、合成紙などの紙基材等が挙げられる。この支持体の厚みには特に限定はないが、一般的には２５〜２５０μｍ、さらには７５〜２００μｍが好ましい。
【００３３】
また、受容層としては、熱転写層に昇華性染料を用いる場合には、たとえば、染着性を有する、ブチラール樹脂、ポリエチレン、ポリウレタン、ポリプロピレン、ポリ塩化ビニル、ポリブタジエン、ポリ酢酸ビニル、塩化ビニル−酢酸ビニル共重合体、エチレン−酢酸ビニル共重合体、ポリアミド、ポリエステル、ポリカプロラクトン、ポリビニルアセタール、エポキシ、ケトン、或いはこれらの変性樹脂やブレンド品などの熱可塑性樹脂や、これらの架橋生成物、等を使用することができる。これらは単独でも２種以上を混合してもよい。受容層の膜厚は、薄すぎると画像の反射濃度が低下し、十分な画像を形成することが困難になる。一方、厚すぎると色のにじみ等の画像品位の低下が生じる。従って、一般的には１〜３０μｍ、好ましくは３〜１０μｍとする。この場合の受容層には、画像形成時の熱転写記体への熱融着を防止する目的で、種々の離型剤を含有させることが好ましい。このような離型剤としては、公知の離型剤を適宜選択して使用することができる。例えば、シリコーン系、フッ素系、リン酸エステル系、といった各種オイルや、界面活性剤や、金属酸化物、シリカ、等の各種フィラー等が使用でき、中でも、シリコーンオイルを使用することが好ましい。また、その添加量は、受容層の構成条件により異なるが、一般的には、１〜３０重量％で配合することが好ましい。
【実施例】
【００３４】
以下、本発明の一形態の具体的な実施例について説明する。
【００３５】
＜実施例１＞
下記組成の熱転写層用インキ組成物を調製し、裏面に耐熱滑性処理を施した厚み４．５μｍのポリエチレンテレフタレートフイルムに、乾燥後の熱転写層の膜厚が３．０μｍになるように塗布及び乾燥して本発明の熱転写記録媒体を得た。
〔熱転写層用インキ〕
・シアン染料（日本化薬社製、カヤセットブルー７１４）      ５．０部
・シリコーン微粒子
（モメンティブ・パフォーマンス・マテリアルズ社製
トスパール１２０、平均粒子径：２．０μｍ）      ０．３部
・ブチラール樹脂
（積水化学工業社製 、エスレックＢＸ−１）             ５．０部
・メチルエチルケトン                                  ４５．０部
・トルエン                                            ４５．０部
【００３６】
次に、基材シートとして発泡ポリプロピレンフィルム（厚み：５０μｍ）／接着樹脂層／コート紙（坪量：１０８ｇ／ｍ2 ）／接着樹脂層／発泡ポリプロピレンフィルム（厚み：５０μｍ）を用い、この片方の面に下記の受容層用インキを乾燥後の膜厚が４μｍとなるように塗布、乾燥を行い、その後４５℃で１週間エージングを行い、受容層付きの被転写体を得た。
〔受容層用インキ〕
・塩化ビニル−酢酸ビニル系共重合体
（日信化学工業社製、ソルバインＡ）                   ５０．０部
・シリコーンオイル
（信越化学工業社製、ＫＦ３９３）                      ２．０部
・メチルエチルケトン                                ２５．０部
・トルエン                                          ２５．０部
【００３７】
＜実施例２＞
実施例１の熱転写層の膜厚を３．５μｍになるように塗布量を調整したほかは、実施例１と同様にして本発明の熱転写記録媒体を得た。
【００３８】
＜実施例３＞
実施例１の熱転写層の膜厚を４．０μｍになるように塗布量を調整したほかは、実施例１と同様にして本発明の熱転写記録媒体を得た。
【００３９】
＜実施例４＞
実施例１のシリコーン微粒子の平均粒子径を３．０μｍ（モメンティブ・パフォーマンス・マテリアルズ社製  トスパール１３０）に変更したほかは、実施例１と同様にして本発明の熱転写記録媒体を得た。
【００４０】
＜比較例１＞
実施例１の熱転写層用インキに含まれるシリコーン微粒子の含有量を０．３部から０．５部に変更したほかは、実施例１と同様にして本発明の熱転写記録媒体を得た。
【００４１】
＜比較例２＞
実施例１の熱転写層の膜厚を５．０μｍになるように塗布量を調整したほかは、実施例１と同様にして本発明の熱転写記録媒体を得た。
【００４２】
＜比較例３＞
実施例１のシリコーン微粒子の平均粒子径を４．５μｍ（モメンティブ・パフォーマンス・マテリアルズ社製  トスパール１４５）に変更し、熱転写層における粒子が存在しない部分の膜厚（ｈ' ）が３．０μｍになるように塗布量を調整したほかは、実施例１と同様にして本発明の熱転写記録媒体を得た。
得られた熱転写記録媒体の熱転写層表面の形状については、熱転写記録媒体をミクロトームで切断し、得られた断面の熱転写層表面付近を、走査型電子顕微鏡（ＳＥＭ）を用いて観察した。これにより、粒子による熱転写層の隆起の有無を確認し、熱転写層の膜厚ｈを測定した。
【００４３】
次に、得られた熱転写記録媒体の熱転写層面と被転写体の受容層面とを重ね、サーマルヘッドを用いて染料を転写させ、画像形成を行った。
得られた画像に対して以下の評価を行った。結果を表１に示す。
〔評価項目〕
・転写時離型性：転写時に熱転写記録媒体の染料層が被転写体の受容面に貼り付きが生じるか否かを確認した。貼り付きが生じない場合は○、生じる場合は×、多少生じる場合は△で評価した。
・染料の裏移り：100ｍｍ×100ｍｍに切り出した熱転写記録媒体の染料層表面と裏面の耐熱滑性層とを対向させ、１ｋｇの荷重をかけながら常温で２００時間放置し、その後の染料の耐熱滑性層への裏移りの有無を確認した。裏移りがない場合は○、ある場合は×、多少ある場合は△で評価した。
・ブロッキング：長時間ロール状に保存した熱転写記録媒体を巻き出したときに発生する剥離音を確認し、剥離音がない場合は○、剥離音ある場合は×、多少確認できる場合は△で評価した。
画像の荒れ：印画後の画像を目視で確認し、画像の荒れが生じない場合は○、画像のあれが生じる場合は×、多少生じる場合は△で評価した。
【００４４】
【表１】
2009202393.tif 000003
以上の結果の通り、本発明によると、熱転写記録媒体が巻き軸に巻かれたロール状で長時間保持されても熱転写記録媒体の熱転写層に含有する染料や添加剤等が熱転写記録媒体の熱転写層を設けていない面に移行せず、かつ、熱転写層表面と熱転写記録媒体の熱転写層を設けていない面とのブロッキングを防止し、さらに、印画時に熱転写層表面が被熱転写体表面と対面する際の熱による被熱転写体表面への融着を防止しつつ、高感度でムラのない転写を行うことができた。比較例１及び比較例３からは粒子の添加量が多い場合と粒子の径が大きい場合には粒子の露出が起こって十分な効果を発揮することが出来ず、比較例２からは粒子径が熱転写層の乾燥後の膜厚よりも一定程度以上小さい場合にも効果が少ないことが確認された。
【図面の簡単な説明】
【００４５】
【図１】本発明の熱転写記録媒体の一実施形態の断面模式図である。
【図２】本発明の熱転写記録媒体の一実施形態の粒子を含有した熱転写層３の断面図である。
【図３】粒子を含有した熱転写層３（比較例）の断面図である。
【符号の説明】
【００４６】
１…熱転写記録媒体
２…支持体
３…熱転写層
４ａ〜４ｆ、４ａ'〜４ｆ'…粒子
ｈ…色材層の膜厚
ｈ' …熱転写層における粒子が存在しない部分の膜厚
【図１】
2009202393.tif 000004
【図２】
2009202393.tif 000005
【図３】
2009202393.tif 000006